(57)【要約】【課題】低温から高温までの広い温度範囲における音響特性に優れ、かつ高温耐久性に優れた自動車のブロワーモータ用転がり軸受を提供する。【解決手段】内輪と外輪との間に保持器により複数の転動体を回動自在に保持してなり、４０℃における動粘度が９０〜１５０ｍｍ2／ｓｅｃで、ペンタエリスリトールとジペンタエリスリトールとを混合したエステル系合成油を基油全量の５０質量％以上含有する基油に、リチウム石けんを配合したグリースを封入したことを特徴とする自動車のブロワーモータ用転がり軸受。【選択図】図１
2008286400.tif 000002
【特許請求の範囲】
【請求項１】
内輪と外輪との間に保持器により複数の転動体を回動自在に保持してなり、４０℃における動粘度が９０〜１５０ｍｍ2／ｓｅｃで、ペンタエリスリトールとジペンタエリスリトールとを混合したエステル系合成油を基油全量の５０質量％以上含有とする基油に、リチウム石けんを配合したグリースを封入したことを特徴とする自動車のブロワーモータ用転がり軸受。
【請求項２】
前記グリースにおいて、リチウム石けんが該グリース全量の５〜２０質量％配合されていることを特徴とする請求項１記載のブロワーモータ用転がり軸受。
【請求項３】
前記グリースにおいて、リチウム石けんが１２−ヒドロキシステアリン酸リチウムであることを特徴とする請求項１または２記載のブロワーモータ用転がり軸受。
【発明の詳細な説明】
【技術分野】
【０００１】
本発明は、低温から高温まで優れた音響特性を示す自動車のブロワーモータ用転がり軸受に関する。
【背景技術】
【０００２】
自動車のブロワーモータ用転がり軸受では、その潤滑のために主としてグリースが使用されている。このブロワーモータ用転がり軸受は、低温時においても作動することから低温時の潤滑不良による異音の発生、また運転席に近い場所に配置されることが多いことから音響特性（特に静粛性）に対して厳しい要求がある。また、１００℃を超えるような高温で使用されるものもあり、高温での耐久性も必要とされている。
【０００３】
従来、上記ブロワーモータ用転がり軸受に封入されるグリースとして、低粘度のエステル系合成油にリチウム石けんを配合したリチウム石けん系グリースや、合成炭化水素油にウレア化合物を配合したウレア系グリースが一般的である。しかし、リチウム石けん系グリースは、音響特性は良好であるものの、高温耐久性に問題があり、特に１００℃を超えるような高温での使用には適していない。一方、ウレア系グリースは、高温耐久性に優れるものの、リチウム石けんグリースと比較すると音響特性が劣っており、静粛性が要求される箇所での使用は難しい。
【発明の開示】
【発明が解決しようとする課題】
【０００４】
本発明はこのような状況に鑑みてなされたものであり、低温から高温までの広い温度範囲における音響特性に優れ、かつ高温耐久性に優れた自動車のブロワーモータ用転がり軸受を提供することを目的とする。
【課題を解決するための手段】
【０００５】
上記の目的は、本発明の、内輪と外輪との間に保持器により複数の転動体を回動自在に保持してなり、４０℃における動粘度が９０〜１５０ｍｍ2／ｓｅｃで、ペンタエリスリトールとジペンタエリスリトールとを混合したエステル系合成油を基油全量の５０質量％以上含有する基油に、リチウム石けんを配合したグリースを封入したことを特徴とする自動車のブロワーモータ用転がり軸受により達成される。
【発明の効果】
【０００６】
本発明によれば、低温から高温までの広い温度範囲における音響特性に優れ、かつ高温耐久性に優れた自動車のブロワーモータ用転がり軸受が提供される。
【発明を実施するための最良の形態】
【０００７】
以下、本発明に関して図面を参照して詳細に説明する。
【０００８】
本発明において、軸受構造自体は特に制限ものではなく、従来より自動車のブロワーモータに使用されている転がり軸受とすることができる。例えば、図１に断面図として示すような、外周面に内輪軌道１を有する内輪２と、内周面に外輪軌道３を有する外輪４との間に、複数の転動体である玉５を保持器７により転動自在に保持し、更に後述されるグリース（図示せず）をシール装置６で封止した玉軸受を例示することができる。以下に、封入グリースに関して説明する。
【０００９】
［基油］
使用される基油は、４０℃における動粘度が９０〜１５０ｍｍ2／ｓｅｃであり、ペンタエリスリトールエステルとジペンタエリスリトールエステルとを混合したエステル系合成油を必須成分として含有する。動粘度が９０ｍｍ２／ｓｅｃ未満では、低温での流動性に劣るようになり、異音の発生が起こりやすくなる。また、動粘度が１５０ｍｍ２／ｓｅｃよりも大きくなると、高温で油膜が形成され難くなり、焼付きを起こしやすくなる。
【００１０】
基油におけるエステル系合成油の含有量は、基油全体の５０質量％以上とすることが好ましく、５０質量％未満では音響特性に劣るようになる。エステル系合成油以外には、合成炭化水素油やエーテル系合成油を好適に使用できる。以下に、特に好ましい合成炭化水素油、エーテル系合成油を例示するが、これに限定されるものではない。
【００１１】
合成炭化水素油としては、例えば、ノルマルパラフィン、イソパラフィン、ポリブテン、ポリイソブチレン、１−デセンオリゴマー、１−デセン・エチレンコオリゴマー等のポリ−α−オレフィンまたはこれらの水素化物、あるいはモノアルキルベンゼン、ジアルキルベンゼン等のアルキルベンゼン、更にはモノアルキルナフタレン、ジアルキルナフタレン、ポリアルキルナフタレン等のアルキルナフタレン等が挙げられる。
【００１２】
エーテル系合成油としては、例えば、ポリエチレングリコール、ポリプロピレングリコール、ポリエチレングリコールモノエーテル、ポリプロピレングリコールモノエーテル等のポリグリコール油、あるいはモノアルキルトリフェニルエーテル、アルキルジフェニルエーテル、ジアルキルジフェニルエーテル、ペンタフェニルエーテル、テトラフェニルエーテル、モノアルキルテトラフェニルエーテル、ジアルキルテトラフェニルエーテル等のフェニルエーテル油等が挙げられる。
【００１３】
基油は、エステル系合成油を必須成分とし、合成炭化水素油やエーテル系合成油を適宜併用して上記動粘度の範囲に調整して使用される。また、基油は、エステル系合成油同士を混合して上記動粘度の範囲とし、エステル系合成油単独とすることもできる。
【００１４】
［増ちょう剤］
上記基油に配合される増ちょう剤は、リチウム石けんである。中でも、ステアリン酸リチウムや１２−ヒドロキシステアリン酸リチウム等が好ましい。本発明においては、目的とする音響特性や高温耐久性を得るために、グリースの混和ちょう度はＮＬＧＩＮｏ．１〜Ｎｏ．３の範囲が好ましく、そのためにはリチウム石けんをグリース全量の５〜２０質量％の割合で配合することが好ましい。
【００１５】
［添加剤］
グリースには、更に優れた性能を付与するために、必要に応じて公知の添加剤を添加してもよい。例えば、リチウム石けん以外の金属石けん、ベントン、シリカゲル等のゲル化剤；アミン系、フェノール系、イオウ系、ジチオリン酸亜鉛等の酸化防止剤；塩素系、イオウ系、リン系、ジチオリン酸亜鉛、有機モリブデン等の極圧剤；脂肪酸、動植物油等の油性剤；石油スルフォネート、ジノニルナフタレンスルフォネート、ソルビタンエステル等の錆止め剤；ベンゾトリアゾール、亜硝酸ソーダ等の金属不活性剤；ポリメタクリレート、ポリイソブチレン、ポリスチレン等の粘度指数向上剤等を単独で、または適宜組み合わせて添加することができる。その添加量は、本発明の目的を達成できれば特に制限されるものではないが、グリース全量の２０質量％以下の割合とする。これよりも多くなると相対的に基油や増ちょう剤の含有量が低下するため、目的とする音響特性や高温耐久性が得られない。
【００１６】
［製法］
グリースの製造方法は特に制限されるものではないが、一般的には、基油中でリチウム石けんを反応させることにより得ることができる。そのときの加熱温度や攪拌・混合時間等の製造条件は、使用する基油やリチウム石けん、添加剤の種類や配合により適宜設定される。
【実施例】
【００１７】
以下に実施例を挙げて本発明を更に説明する。
【００１８】
（グリースの調製）
表１に示す配合にて、グリースＡ〜Ｄを調製した。尚、リチウム石けんとして１２−ヒドロキシステアリン酸リチウム、ウレア化合物としてジウレア化合物、エステル系合成油としてペンタエリスリトールエステルとジペンタエリスリトールエステルとの混合油、合成炭化水素油としてポリα−オレフィン油をそれぞれ用いた。グリースＡでは基油の動粘度を２５〜２５０ｍｍ2／ｓｅｃの範囲、グリースＣでは増ちょう剤量を３〜２５質量％の範囲でそれぞれ変えて調製した。また、グリースＤは増ちょう剤をウレア化合物とした比較用である。
【００１９】
【表１】
2008286400.tif 000003
【００２０】
（軸受音響耐久試験）
図２に示す試験装置１０を用いて、軸受音響耐久試験を行った。この試験装置１０は、複数個の試験軸受２０を回転軸１１に装着してハウジング１２に収容し、皿ばね１３で弾性的に支持してモータ１４により回転軸１１を所定の回転速度で回転させる構成となっている。尚、図示される試験装置１０では、３本の回転軸１１を備えており、それぞれの回転軸１１はジョイント１５を介してモータ１４により駆動されるプーリ１７に連結しており、同時に回転する構成となっている。また、符号１６はサポートベアリングである。
【００２１】
試験軸受２０として、内径６ｍｍ、外径１５ｍｍ、幅５ｍｍの非接触金属板付き小径深溝玉軸受にグリースを５０ｍｇ封入したものを用い、雰囲気温度１２０℃、内輪回転速度３６００ｍｉｎ‐1、アキシャル荷重１９．６Ｎで２０００時間連続回転させた後のアンデロン値（１８００〜１００００Ｈｚの振動速度）を測定した。封入グリースとして、表１に示したグリースＡとグリースＤとを用い、基油動粘度の違いによるアンデロン値の変化を求めた。結果を図３に示す。尚、測定値は試験軸受１６個の平均値であり、３アンデロン以下を合格とした。
【００２２】
（軸受保持器音測定）
内径１５ｍｍ、外径３５ｍｍ、幅１１ｍｍの非接触ゴムシール付き深溝玉軸受にグリースを０．７ｇ封入した試験軸受を、軸受温度０℃、内輪回転速度１８００ｍｉｎ‐1、アキシャル荷重３９．２Ｎで回転させ、周波数分析器を用いて保持器音を測定した。封入グリースとして、表１に示したグリースＡとグリースＤとを用い、基油動粘度の違いによる保持器音の変化を求めた。下記の評価点により、結果を図３に示す。
保持器音の発生なし：１  保持器音ややあり：２  保持器音大：３
【００２３】
図３に示すように、グリースＡを封入した試験軸受では、動粘度が９０ｍｍ2／ｓｅｃ（４０℃）未満の基油を用いると合格基準の３アンデロンを上回るものの、９０ｍｍ2／ｓｅｃ(４０℃)以上の動粘度の基油を用いることによりアンデロン値を３アンデロン以下に抑えることができ、動粘度１５０ｍｍ2／ｓｅｃ（４０℃）までは良好な結果を示す。また、保持器音についても、動粘度１５０ｍｍ2／ｓｅｃ（４０℃）以下の基油を用いることにより良好な結果が得られる。このことから、用いる基油の４０℃における動粘度を９０〜１５０ｍｍ2／ｓｅｃとすることが好ましいことがわかる。
【００２４】
（基油におけるエステル系合成油の配合量）
図２に示す試験装置１０を用い、試験軸受２０として、内径６ｍｍ、外径１５ｍｍ、幅５ｍｍの非接触金属板付き小径深溝玉軸受に、表１に示したグリースＢを５０ｍｇ封入したものを用い、雰囲気温度１２０℃、内輪回転速度３６００ｍｉｎ‐1、アキシャル荷重１９．６Ｎで２０００時間連続回転させた後のアンデロン値（１８００〜１００００Ｈｚの振動速度）を測定した。
【００２５】
結果を図４に示すが、基油中にエステル系合成油を５０質量％以上配合させることにより、良好な音響特性が得られることがわかる。
【００２６】
（グリースにおけるリチウム石けんの配合量）
図２に示す試験装置１０を用い、試験軸受２０として、内径６ｍｍ、外径１５ｍｍ、幅５ｍｍの非接触金属板付き小径深溝玉軸受に、表１に示したグリースＣを５０ｍｇ封入したものを用い、雰囲気温度１２０℃、内輪回転速度３６００ｍｉｎ‐1、アキシャル荷重１９．６Ｎで２０００時間連続回転させた後のアンデロン値（１８００〜１００００Ｈｚの振動速度）を測定した。
【００２７】
結果を図５に示すが、グリース中にリチウム石けんを５質量％以上２０質量％配合させることにより、良好な音響特性が得られることがわかる。
【図面の簡単な説明】
【００２８】
【図１】本発明のモータ用転がり軸受の一例（玉軸受）を示す断面図である。
【図２】実施例で用いた軸受音響耐久試験装置の構成を示す概略断面図である。
【図３】実施例で得られた、基油の動粘度（４０℃）と、アンデロン値及び保持器音との関係を示すグラフである。
【図４】実施例で得られた、基油中のエステル系合成油の配合率とアンデロン値との関係を示すグラフである。
【図５】実施例で得られた、グリース中のリチウム石けんの含有量とアンデロン値との関係を示すグラフである。
【符号の説明】
【００２９】
２  内輪
４  外輪
５  転動体
６  シール装置
７  保持器
１０  軸受音響耐久試験装置
２０  試験軸受
【図１】
2008286400.tif 000004
【図２】
2008286400.tif 000005
【図３】
2008286400.tif 000006
【図４】
2008286400.tif 000007
【図５】
2008286400.tif 000008